【手続補正書】
【提出日】平成29年10月27日(2017.10.27)
【手続補正１】
【補正対象書類名】明細書
【補正対象項目名】００７４
【補正方法】変更
【補正の内容】
【００７４】
約１９％ｗ/ｗのＰＬＡ、５６％ｗ/ｗのＰＢＡＴ及び約２５％ｗ/ｗのＰＣＬからなるレイヤ１;
【手続補正２】
【補正対象書類名】明細書
【補正対象項目名】０５０７
【補正方法】変更
【補正の内容】
【０５０７】
シート１９の物性測定値は以下のとおりであった:破断点引張強度は２６ＭＰａであり、破断点歪みは１９０％であり、そしてヤング率は８２１ＭＰａであった。
【手続補正３】
【補正対象書類名】明細書
【補正対象項目名】０５１０
【補正方法】変更
【補正の内容】
【０５１０】
シート２０の物性測定値は下記のとおりであった。破断点引張強度は２４ＭＰａであり、破断点歪みは１９３％であり、そしてヤング率は５０９ＭＰａであった。
【手続補正４】
【補正対象書類名】明細書
【補正対象項目名】０５１３
【補正方法】変更
【補正の内容】
【０５１３】
シート２１の物性測定値は以下のとおりであった。破断点引張強度は３０ＭＰａであり、破断点歪みは１０９％であり、そしてヤング率は６２３ＭＰａであった。
表９ａ〜ｃ：多層ポリマーシートについての機械特性の要約。シート３、４及び８の詳細は上記の例４に詳述されている。
【手続補正５】
【補正対象書類名】明細書
【補正対象項目名】０５３７
【補正方法】変更
【補正の内容】
【０５３７】
シート２２の物性測定値は以下のとおりであった。フィルム機械方向（ＭＤ）で、最大荷重時応力は２３ＭＰａであり、破断点歪みは１６６％であり、そしてヤング率は８９９ＭＰａであった。フィルム横断方向（ＴＤ）で、最大荷重時応力は２３ＭＰａであり、破断点歪みは４４％であり、そしてヤング率は８３０ＭＰａであった(下記の表１１を参照されたい)。
【手続補正６】
【補正対象書類名】明細書
【補正対象項目名】０５４０
【補正方法】変更
【補正の内容】
【０５４０】
シート２４：
約17.5%w/wのPLA及び52.5%w/wのPBS及び30.0%w/wのPCLからなる単層生分解性シートをシート２３に関して上述したのと同一の手順を用いて調製したが、ここで、使用されるポリマーの量は175grのPLA、525grのPBS及び300grのPCLであった。シート２４の物性測定値は以下のとおりであった。フィルム機械方向（ＭＤ）で、最大荷重時応力は３１ＭＰａであり、破断点歪みは１２３％であり、そしてヤング率は１００６ＭＰａであった。フィルム横断方向（ＴＤ）で、最大荷重時応力は１９ＭＰａであり、破断点歪みは３２％であり、そしてヤング率は５７２ＭＰａであった(下記の表１１を参照されたい)。
【手続補正７】
【補正対象書類名】明細書
【補正対象項目名】０５４１
【補正方法】変更
【補正の内容】
【０５４１】
シート２５：
100%のPCLからなる単層生分解性シートをシート23に関して上述したのと同一の手順を用いて調製し、ここで、使用されるポリマーの量はlOOOgrのPCLであった。シート２５の物性測定値は以下のとおりであった。フィルム機械方向（ＭＤ）で、最大荷重時応力は９ＭＰａであり、破断点歪みは２７０％であり、そしてヤング率は２９３ＭＰａであった。フィルム横断方向（ＴＤ）で、最大荷重時応力は９ＭＰａであり、破断点歪みは５２１％であり、そしてヤング率は４４５ＭＰａであった(下記の表１１を参照されたい)。
【手続補正８】
【補正対象書類名】特許請求の範囲
【補正対象項目名】全文
【補正方法】変更
【補正の内容】
【特許請求の範囲】
【請求項１】
少なくとも１つの層を有し、該層はポリ（ε−カプロラクトン）（ＰＣＬ）、ポリヒドロキシアルカノエート（ＰＨＡ）及びそれらの混合物からなる群より選ばれる第一の疎水性ポリマー、及び、ポリブチレンスクシネート（ＰＢＳ）、ポリブチレンスクシネートアジペート（ＰＢＳＡ）、ポリ乳酸（ＰＬＡ）、ポリブチレンアジペートテレフタレート（ＰＢＡＴ）、ポリジオキサノン（ＰＤＯ）、ポリグリコール酸（ＰＧＡ）及びそれらの任意の混合物からなる群より選ばれる第二の疎水性ポリマーを含む、生分解性シート。
【請求項２】
ＰＨＡはポリヒドロキシブチレート（ＰＨＢ）、ポリヒドロキシバレレート（ＰＨＶ）
、ポリヒドロキシブチレート-ヒドロキシバレレートコポリマー（ＰＨＢＶ）及びそれらの任意の誘導体又は混合物からなる群より選ばれる、請求項１記載の生分解性シート。
【請求項３】
第一の疎水性ポリマーの量は約5%w/w〜約45%w/w、約20%w/w〜約45%w/w又は約25%〜約40%の量で存在する、請求項１又は２記載の生分解性シート。
【請求項４】
前記第二の疎水性ポリマーは少なくとも１つの層の中に存在し、そしてＰＬＡ、ＰＢＳ、ＰＢＳＡ及びＰＢＡＴ、又はそれらの混合物からなる群より選ばれ、当該混合物はＰＢＳとＰＢＳＡとの混合物、ＰＢＳとＰＬＡとの混合物、ＰＢＳＡとＰＬＡとの混合物、又はＰＢＡＴとＰＬＡとの混合物である、請求項１〜３のいずれか１項記載の生分解性シート。
【請求項５】
前記第二の疎水性ポリマーは前記層の質量の約55%w/w〜約95%w/wの量で前記層の中に存在する、請求項４記載の生分解性シート。
【請求項６】
前記シートは単層シートであるか又は２、３、４、５、６又は７層から成る多層シートである、請求項１〜５のいずれか１項記載の生分解性シート。
【請求項７】
少なくとも１つの層が、当該層の約60%w/wのＰＬＡ及び約40%w/wのＰＣＬから成る、請求項１〜６のいずれか1項記載の生分解性シート。
【請求項８】
前記シートは二層シートであり、約70%〜80%w/wのＰＢＳ又はＰＢＳＡ及び約20%〜30%のＰＬＡを含む第一の層及び約15%〜25%w/wのＰＬＡ、約50%〜60%w/wのＰＢＳ又はＰＢＳＡ及び約5%〜30%w/wのＰＣＬを含む第二の層を含む、請求項６記載の生分解性シート。
【請求項９】
前記シートは三層シートであり、約70%〜80%w/wのＰＢＳ又はＰＢＳＡ及び約20%〜30%のＰＬＡを含む第一の層、約70%〜80%w/wのＰＢＳ又はＰＢＳＡ及び約20%〜30%のＰＬＡを含む第二の層及び約5%〜45%w/wのＰＣＬ又はＰＨＡ及び約55%〜約80%w/wのＰＬＡ、ＰＢＳ、ＰＢＳＡ、ＰＢＡＴ又はそれらの混合物を含む第三の層を含み、ここで、前記第二の層は内側層であり、そして前記第三の層はコンタクト層である、請求項６記載の生分解性シート。
【請求項１０】
約100%w/wのＰＢＳ又はＰＢＳＡを含む層を含む、請求項６記載の生分解性シート。
【請求項１１】
前記シートは三層シートであり、約15%〜25%w/wのＰＢＳＡ又はＰＬＡ、約50%〜60%w/wのＰＢＡＴ又はＰＢＳ及び約5%〜30%のＰＣＬを含む第三の層を含む、請求項６記載の生分解性シート。
【請求項１２】
三層シートは約15%〜25%w/wのＰＢＳＡ、約50%〜60%w/wのＰＢＳ及び約20%〜30%のＰＣＬを含む第一の層を含む、請求項６記載の生分解性シート。
【請求項１３】
前記シートは五層シートであり、約25%w/wの第一の疎水性ポリマー及び約75%のＰＢＳ及びＰＢＳＡの混合物、ＰＢＳ及びＰＬＡの混合物、ＰＢＳＡ及びＰＬＡの混合物及びＰＢＡＴ及びＰＬＡの混合物からなる群より選ばれる第二の疎水性ポリマーの混合物を含む第一の層及び第五の層を含み、場合により、ＰＶＯＨ及びＥＶＯＨ又はその混合物からなる群より選ばれる親水性ポリマーを更に含む、請求項６記載の生分解性シート。
【請求項１４】
前記シートは五層シートであり、約40%w/wの第一の疎水性ポリマー及び約60%w/wのＰＢＳ、ＰＢＳＡ、ＰＬＡ及びＰＢＡＴからなる群より選ばれる第二の疎水性ポリマーを含む第一の層及び第五の層を含み、場合により、ＰＶＯＨ及びＥＶＯＨ又はその混合物からなる群より選ばれる親水性ポリマーを更に含み、場合により、70%w/w〜99%w/wのＰＶＯＨ及び1%w/w〜30%w/wのＰＢＳ、ＰＢＳＡ、ＰＬＡ、ＰＢＡＴ又はＰＣＬを含む内側層を更に含む、請求項６記載の生分解性シート。
【請求項１５】
約5%w/w〜約45%w/wのＰＣＬ又はＰＨＡ又はそれらの混合物、及び、約95%w/w〜約55%w/wの量のＰＢＳ及びＰＢＳＡの混合物、ＰＢＳ及びＰＬＡの混合物、ＰＢＳＡ及びＰＬＡの混合物又はＰＢＡＴ及びＰＬＡの混合物を含むコンタクト層を含む、請求項１記載の生分解性シート。